la présente invention se rapporte à des tuyaux flexibles métalliques comprenant des parties coopérantes imbriquées qui jouent les unes dans les autres de façon à conférer la flexibilité requise auxdits tuyaux. De tels tuyaux sont notamment utilisés pour former des ~Slexibles" d'échappement reliant le collecteur de sortie des gaz d'échappement d'un moteur à combustion interne au tuyau rigide formant tuyau d'échappement proprement dit dl véhicule L'objet de tels flexibles est de permettre au Zou moteur d'osciller librement en tenant compte de sa suspension élastique sur le véhicule et de permettre la liaison souple avec le tuyau d'échappement fixé au chassis du véhicule. De tels tuyaux flexibles sont habituellement constitués par enroulement sur lui-même enhélice dtun feuillard en acier dont les bords latéraux sont repliés et s'imbriquent à chaque tour d'élice.Ces tuyaux sont malheureusement relativement fragiles et soumis à des ruptures prématurées, notamment par grippage des bords retournés coopérants du feuillard. L'invention permet d'allonger considérablement la durée de vie de ces tuyaux en les soumettant, avant usage un traitement en milieu d'attaque qui laisse au moins sur les surfaces des parties coopérantes imbriquées du tuyau des impuretés chimiques et/ou physiques qui empêchent en pratique le grippage. Ces impuretés peuvent être notamment des composés d'un métallolde tel notamment que le soufre, le chlore, l'azote, le phosphore, 1' oxygène et le carbone. Le traitement peut se faire à températures élevées par exemple comprises entre 700 et 1100 C, et avantageusement en atmosphère gazeuse et en présence de composés susceptibles d'apporter lesdits métalloldes, composés tels que l'oxyde de carbone (00 > j legaz ammoniac et des hydrocarbures relativement légers qui craquent aux températures de traitement envisagées L'invention apparaîtra plus clairement à l'aide de la description qui va suvre faite en référence aux dessus annexés et aux exemples de traitement indiqués ci-après. Dans les dessins - la figure l montre en vue perspective -une partie d'un feuillard permettant de réaliser par enroulementhélicoldal un tuyau flexible tel qu'illustré à la figure 2; - la figure 2 montre en vue perspective un tuyau flexible réalisé à partir d'un feuillard de la figure 1; - la fifre 3 montre en coupe et avec arrachement comment sont imbriquées les parties- coopérantes du tuyau constituées par les bords retournés du feuillard. En se reportant au dessin, on aperçoit å la figure l un feuillard 10 par exemple en acier comportant deux bords retournés latéraux 11,12, de sorte que le feuillard présente en coupe transversale une section sensiblement en S allongé Par enroulement hélicoldal de ce feuillard, on obtient un tuyau flexible tel qu'illustré en 13 à la figure 2,la flexibilité du tuyau étant obtenue par le fat du jeu dans le tuyau enroulé des bords latéraux 11,12 imbriqués et courant en hélice le long du tuyau. selon l'invention, pour éviter des rupture prématurées du tuyau flexible, notamment dans des conditions d'utilisation en atmosphère gazeuse à température élevée et lorsque les tuyaux sont soumis à des vibrations et des torsions répétées, comme c'est le cas pour des flexibles d'échappement, on soumet, avant usage, ledit tuyau à un traitement en milieu d'attaque qui laisse au moins sur les surfaces des parties coopérantes imbriquées 11,12 du tuyau des impuretés chimiques et/ou physiques, telles notamment que des composés d'un métalloïde : S, Cl, N, P, O, C.Ce faisant on constate que l'on évite alors des grippages ultérieurs en cours d'usage des parties coopérantes imbriquées 11,12 du tuyau, et que l'on augmente corrélativement dans des proportions très notables, la durée de vie desdits tuyaux. On donnera ci-après quelques exemples de traitements appliqués à des flexibles d'échappement en acier ayant donné satisfaction. Exemple 1 te flexible est constitué par un ruban continu en acier inoxydable 18/8 ( 18% de chrome, 8% de nickel) enroulé en hélice. Lorsque ce tuyau-it# soumis à aucun traitement particulier après fabrication, il-durcit sur la voiture et casse rapidement. Selon l'invention le même tuyau flexible est soumis à un traitement thermique dans une atmosphère riche en oxyde de carbone à une température comprise entre 700 et 11000C. Selon la température utilisée le traitement est plus ou moins long. Au-dessus de 10500C le traitement est très rapide. Après ce traitement le tuyau flexible monté sur voiture ne casse plus. Exemple 2. Sur un tuyau flexible en acier de nuance voisine de l'acier 18/8 on opère un traitement thermique à 10500C dans un gaz comprenant du propane, de l'oxygène et de l'azote. Le tuyau est maintenu un quart d'heure dans cette atmosphère. Après traitementon nbbserve plus de grippage en cours d'utilisation du flexible. Exemple 3. On opère comme dans l'exemple 2 mais on utilise comme atmosphère de traitement une atmosphère comprenant du gaz ammoniac. les résultats obtenus sont aussi satisfaisants que précédemment. Exemple 4. Srun tuyau flexible en acier de composition 18/8 on effectue un traitement thermique à 10500C dans une atmosphère d'hydrogène. le tuyau flexible obtenu présente une surface très propre. Lorsqu'vil est monté sur un véhicule il grippe très rapidement. Ces exemples montrent que le grippage est évité selon l'invention grâce au fait que le traitement que l'on fait subir au flexible selon l'invention apporte sur la surface du tuyau flexible des impuretés physiqu#es ou chimiques qui sont bien incrustées ou alliées au métal du tuyau et qui évitent le grippage des parties en contact en empêchant la formation de soudures locales métal sur métal des parties coopérantes imbriquées du tuyau. Bien entendu, l'invention n'est nullement limitée au mode de traitement et aux exemples décrits qui n'ont été donnés qi'à titre d'illustration, l'invention comprenant tous les équivalents techniques des moyens décrits ainsi que leurs combinaisons si celles-ci sont réalisées suivant son esprit et mises en oeuvre dans le cadre des revendications qui suivent. En particulier le traitement peut se faire sur le feuillard avant enroulement sur lui-mEme sous forme d'un tuyau flexible. REVENDICATIONS 1. Procédé de traitement de tuyaux flexibles métalliques comprenant des partis coopérantes imbriquées qui jouent les unesdans les aubes de façon à conférer la fLexibilité requise auxdits tuyaux, caractérisé en ce que en vue d'éviter des ruptures prématurées desdits tuyaux, notamment par grippage lors d'une utilisation à température élevée et lorsque lesdits tuyaux sont soumis à des vibrations et torsions répétées, lesdits tuyaux sont soumis avant usage à un traitement es milieu d'attaque qui laisse au moins sur les surfaces desdites parties coopérantes des impuretés chimiques et/ou physiques. 2. Procédé selon la revendication 1 caractér#isé en ce que lesdites impuretés chimiques et/ou physiques sont des composés d'un métalloïde tel notamment que le soufre, le chlore, l'azote, le phosphore, l'oxygène, le carbone. 3. Procédé selon les revendications 1 ou 2 caractérisé en ce que ledit traitement se fait à température élevée, par exemple comprise entre 700 et 11000C. 4. Procédé selon l'une des revendications précédentes caractérisé en ce que ledit traitement se fait en amosphère- gazeuse et en présence de composés susceptibles d'apporter lesdits métalloïdes tels que ltoxyde de carbone, l'ammoniac et des hydrocarbures. 5. Des tuyaux fîextLes métalliques ayant été soumis au procédé de traltement selon l'une des revendications précédentes, en particulier pour tuyau#lexibles d'échappement destinés à des véhicules automobiles, caractérisés en ce que les parties coopérantes imbriquées du tuyau flexible comportent des impuretés chimiques et/ou physiques qui évitent le-grippage et améliorent la longévité des tuyaux.